ФЛУОРЕСЦИРУЮЩАЯ ПОЛИМЕРНАЯ ПЛЕНКА

1. Флуоресцирующая полимерная пленка, изготовленная из термопластичного полимера с флуоресцирующим компонентом и углеводородами парафинового ряда, введенными в объем полимера, отличающаяся тем, что содержит, по меньшей мере, один дополнительный слой, полученный методом соэкструзии родственного термопластичного полимера, обладающего более высокими механическими свойствами, при этом в качестве флуоресцирующего компонента использованы квантовые точки, введенные в количестве не более 0,5% масс., а в качестве термопластичного полимера для слоя с флуоресцирующим компонентом, использован полимер, совместимый с квантовыми точками.
2. Пленка по п.1, отличающаяся тем, что содержит два дополнительных слоя, полученных методом соэкструзии родственного термопластичного полимера, обладающего более высокими механическими свойствами, причем слой с флуоресцирующим компонентом расположен между дополнительными слоями.
3. Пленка по п.1 или 2, отличающаяся тем, что в качестве параметра, определяющего совместимость термопластичного полимера с квантовыми точками, использован показатель фотостабильности.
4. Пленка по п.1 или 2, отличающаяся тем, что в качестве параметра, определяющего совместимость термопластичного полимера с квантовыми точками, использован показатель квантового выхода флуоресценции.
5. Пленка по п.1 или 2, отличающаяся тем, что в качестве параметра, определяющего совместимость термопластичного полимера с квантовыми точками, использован показатель спектрального распределения свечения.
2
2
6. Пленка по п.1 или 2, отличающаяся тем, что в качестве квантовых точек использованы полупроводниковые коллоидные материалы, выбранные из группы CdSe, CdS, CdTe, InP, InAs, CuInS, CuInSe, ZnS, CdS, CdZnS, CdZnSe.
7. Пленка по п.6, отличающаяся тем, что в качестве термопластичного полимера использован полимер из группы полиолефинов.
8. Пленка по п.6, отличающаяся тем, что в качестве термопластичного полимера для слоя с квантовыми точками использован кремнийорганический полимер с температурой плавления 75÷110°C.
9. Пленка по п.7, отличающаяся тем, что термопластичный полимер, использованный для дополнительного слоя, содержит добавку, обеспечивающую повышение прозрачности дополнительного слоя.
10. Пленка по п.7, отличающаяся тем, что термопластичный полимер, содержит добавку, обеспечивающую снижение степени кристалличности.
11. Пленка по п.7, отличающаяся тем, что между слоем полимера с квантовыми точками и дополнительным слоем имеется склеивающий слой.
12. Пленка по п.9, отличающаяся тем, что в качестве добавки, обеспечивающей повышение прозрачности дополнительного слоя, использован ароматический полиамид с фрагментами гексаметилендиамина и адипиновой кислоты, а также натриевые соли нафтеновых кислот в количестве 0,1÷0,5% масс.
13. Пленка по п.10, отличающаяся тем, что в качестве добавки, обеспечивающей снижение степени кристалличности, использован глицерилстеарат в количестве 0,1÷0,7% масс.
14. Пленка по п.11, отличающаяся тем, что толщина склеивающего слоя находится в диапазоне 5÷30 мкм.
15. Пленка по п.11, отличающаяся тем, что склеивающий слой выполнен из сополимеров этилена с малеиновым ангидридом.
16. Пленка по п.11, отличающаяся тем, что склеивающий слой выполнен из гидролизованного сополимера этилена и винилацетата.